(57)【要約】  本発明は、精密圧縮成形用光学ガラスを提供するものである。重量百分率で表す組成は、ＳｉＯ２：０．１〜１０％、Ｂ２Ｏ３：９〜２０％、Ｌａ２Ｏ３：２０〜３５％、ＺｒＯ２：１〜８％、ＺｎＯ：５〜２０％、Ｔａ２Ｏ５：１〜１０％、Ｇｄ２Ｏ３：５〜１５％、ＴｉＯ２：０〜２％、Ｙ２Ｏ３：１〜１０％、ＷＯ３：１〜１２％、Ｌｉ２Ｏ：０〜３％、Ｓｂ２Ｏ３：０〜１％である。本発明の光学ガラスの密度は、５．０ｇ／ｃｍ３以下で、屈折率は１．８０〜１．８５で、アッベ数は４０〜４５で、転位温度は６００℃以下で、透過率が８０％となる波長λ８０が４１５ｎｍ以下で、結晶体上限温度は１１１０℃以下であり、精密圧縮成形に好適である。【選択図】なし【特許請求の範囲】
【請求項１】
成分中にＳｉＯ２、Ｂ２Ｏ３、Ｌａ２Ｏ３、ＺｒＯ２、ＺｎＯ、Ｔａ２Ｏ５、Ｇｄ２Ｏ３、Ｙ２Ｏ３及びＷＯ３を含み、密度が５．０ｇ／ｃｍ３以下で、屈折率が１．８０〜１．８５で、アッベ数が４０〜４５で、転位温度が６００℃以下で、透過率が８０％となる波長λ８０が４１５ｎｍ以下で、結晶化上限温度が１１１０℃以下である光学ガラス。
【請求項２】
重量百分率で表す組成が、ＳｉＯ２：０．１〜１０％、Ｂ２Ｏ３：９〜２０％、Ｌａ２Ｏ３：２０〜３５％、ＺｒＯ２：１〜８％、ＺｎＯ：５〜２０％、Ｔａ２Ｏ５：１〜１０％、Ｇｄ２Ｏ３：５〜１５％、ＴｉＯ２：０〜２％、Ｙ２Ｏ３：１〜１０％、ＷＯ３：１〜１２％、Ｌｉ２Ｏ：０〜３％、Ｓｂ２Ｏ３：０〜１％である請求項１に記載の光学ガラス。
【請求項３】
ＳｉＯ２：３〜７％である、請求項１又は請求項２に記載の光学ガラス。
【請求項４】
Ｂ２Ｏ３：１４〜１８％、Ｌａ２Ｏ３：２７〜３２％である、請求項１又は請求項２に記載の光学ガラス。
【請求項５】
ＺｒＯ２：２〜６％である、請求項１又は請求項２に記載の光学ガラス。
【請求項６】
ＺｎＯ：１２〜１７％である、請求項１又は請求項２に記載の光学ガラス。
【請求項７】
Ｔａ２Ｏ５：２〜７％ある、請求項１又は請求項２に記載の光学ガラス。
【請求項８】
Ｌａ２Ｏ３：２７〜３２％、Ｇｄ２Ｏ３が１０％より大きく１５％未満である、請求項１又は請求項２に記載の光学ガラス。
【請求項９】
ＷＯ３：４〜７％である、請求項１又は請求項２に記載の光学ガラス。
【請求項１０】
Ｙ２Ｏ３：４〜８％である、請求項１又は請求項２に記載の光学ガラス。
【請求項１１】
ＳｉＯ２、Ｂ２Ｏ３、Ｌａ２Ｏ３、ＺｒＯ２、ＺｎＯ、Ｔａ２Ｏ５、Ｇｄ２Ｏ３、Ｙ２Ｏ３及びＷＯ３の含有量の合計が９７％以上である、請求項１又は請求項２に記載の光学ガラス。
【請求項１２】
Ｌａ２Ｏ３／Ｌａ２Ｏ３＋Ｇｄ２Ｏ３＋Ｙ２Ｏ３が０．６７以下である、請求項１又は請求項２記載の光学ガラス。
【請求項１３】
Ｙ２Ｏ３、Ｇｄ２Ｏ３及びＬａ２Ｏ３の重量百分率が１：（１．５〜２．５）：（５〜６）で比例する、請求項１又は請求項２記載の光学ガラス。
【請求項１４】
ＴｉＯ２：０．２〜０．５％である、請求項２記載の光学ガラス。
【請求項１５】
Ｌｉ２Ｏ：０．１〜１％である、請求項２に記載の光学ガラス。
【請求項１６】
重量百分率の組成が、ＳｉＯ２：０．１〜１０％、Ｂ２Ｏ３：９〜２０％、Ｌａ２Ｏ３：２０〜３５％、ＺｒＯ２：１〜８％、ＺｎＯ：５〜２０％、Ｔａ２Ｏ５：１〜１０％、Ｇｄ２Ｏ３：５〜１５％、ＴｉＯ２：０〜２％、Ｙ２Ｏ３：１〜１０％、ＷＯ３：１〜１２％、Ｌｉ２Ｏ：０〜３％、Ｓｂ２Ｏ３：０〜１％である光学ガラス。
【請求項１７】
ＳｉＯ２：３〜７％である、請求項１６に記載の光学ガラス。
【請求項１８】
Ｂ２Ｏ３：１４〜１８％、Ｌａ２Ｏ３：２７〜３２％である、請求項１６に記載の光学ガラス。
【請求項１９】
ＺｒＯ２：２〜６％である、請求項１６に記載の光学ガラス。
【請求項２０】
ＺｎＯ：１２〜１７％である、請求項１６に記載の光学ガラス。
【請求項２１】
Ｔａ２Ｏ５：２〜７％である、請求項１６に記載の光学ガラス。
【請求項２２】
Ｌａ２Ｏ３：２７〜３２％、Ｇｄ２Ｏ３が１０％より大きく１５％未満である、請求項１６に記載の光学ガラス。
【請求項２３】
ＴｉＯ２：０．２〜０．５％である、請求項１６に記載の光学ガラス。
【請求項２４】
Ｙ２Ｏ３：４〜８％である、請求項１６に記載の光学ガラス。
【請求項２５】
ＷＯ３：４〜７％である、請求項１６に記載の光学ガラス。
【請求項２６】
Ｌｉ２Ｏ：０．１〜１％である、請求項１６に記載の光学ガラス。
【請求項２７】
ＳｉＯ２、Ｂ２Ｏ３、Ｌａ２Ｏ３、ＺｒＯ２、ＺｎＯ、Ｔａ２Ｏ５、Ｇｄ２Ｏ３、Ｙ２Ｏ３及びＷＯ３の含有量の合計が９７％以上である、請求項１６に記載の光学ガラス。
【請求項２８】
Ｌａ２Ｏ３／Ｌａ２Ｏ３＋Ｇｄ２Ｏ３＋Ｙ２Ｏ３が０．６７以下である、請求項１６に記載の光学ガラス。
【請求項２９】
Ｙ２Ｏ３、Ｇｄ２Ｏ３及びＬａ２Ｏ３の重量百分率が１：（１．５〜２．５）：（５〜６）で比例する、請求項１６に記載の光学ガラス。
【請求項３０】
請求項１〜２９のいずれかに記載の光学ガラスにより形成されたガラスプリフォーム。
【請求項３１】
請求項１〜２９のいずれかに記載の光学ガラスにより形成された光学素子。
【請求項３２】
請求項１〜２９のいずれかに記載の光学ガラスにより形成された光学機器。
【発明の詳細な説明】
【技術分野】
【０００１】
本発明は光学ガラス、特に屈折率が１．８０〜１．８５で、アッベ数が４０〜４５の精密圧縮成形用光学ガラス，及び当該光学ガラスから構成されるプリフォーム（中国語において預制件）と光学機器とに関する。
【背景技術】
【０００２】
近年、光電子工学の発展に伴い、光学デバイスの小型化、軽量化、高性能化が求められている。光学設計において、光学デバイスを構成する光学システムのレンズの数を減らすことを目的とする、非球面レンズの利用はますます多くなっている。非球面レンズの製造において、現状では精密圧縮成形が採用されている。精密圧縮成形とは、決められた形状の精密圧縮金型を使って、ガラスプリフォームを所定の温度と圧力で成形し、最終製品形状または光学的に機能する表面を有するガラス成形品を得ることである。精密圧縮成形技術を採用して製造される非球面レンズは、通常これ以上研磨及び仕上げ研磨は行わなくて済むので、コストを削減し、生産性を向上させる目的に適う。
【０００３】
精密圧縮成形を行う際、高精密の成形面をガラス成形品上に複製するためには、高温で（通常はガラスの軟化点より１５〜４０℃高い）、ガラスプリフォームを加圧成形する必要があり、この時、成形型は高温に暴露されるだけではなく、比較的高い圧力に暴露されるため、たとえ保護雰囲気下にあったとしても、成形型の表層は依然として酸化されやすい。精密圧縮成形において、高精密金型は製造原価の主要部分を占めており、金型の使用が一定の回数に達しないと、コストの削減と生産性の向上という上記目的を果たすことができなくなる。金型の耐用年数を延ばすとともに、高温による成形型の損傷を減らすためには、出来だけ加圧成形温度を下げなければならない。そのため、ガラス材料の転位温度（Ｔｇ）をできるだけ低くする必要がある。
【０００４】
現代の撮像光学系において、色収差の補正は高分散レンズと低分散レンズの組み合わせによって行われる。近年、  高分散レンズ及び低分散レンズのいずれにおいても、収差補正を行える範囲内において、より屈折率の高い光学ガラスが使用されており、屈折率が高い低分散光学ガラスが光学ガラス分野にとってますます重要になっている。
【０００５】
ＵＳ２００３００３２５４２では、屈折率が１．８０以上で、アッベ数が約４０であるが、ガラス転移温度が６５０℃以上である光学ガラスが開示されているが、精密圧縮成形の材料としては適していない。ＵＳ５２８８６６９では、屈折率が１．８８  以上で、アッベ数が２９以上の光学ガラスが開示されているが、当該光学ガラスはガラスの粘度が小さく、失透し易い欠点がある。
【発明の概要】
【課題を解決するための手段】
【０００６】
本発明は、精密圧縮成形用光学ガラスを低コストで提供することを課題とする。当該光学ガラスは密度が（ρ）は５．０ｇ／ｃｍ３以下で、屈折率（ｎｄ）が１．８０〜１．８５で、アッベ数（ｖｄ）が４０〜４５で、転位温度（Ｔｇ）が６００℃以下で、透過率が８０％となる波長λ８０が４１５ｎｍ以下で、結晶化上限温度が１１１０℃以下である。
【０００７】
上記課題を解決するために、本発明は、以下の技術的手段を採用する、：成分中にＳｉＯ２、Ｂ２Ｏ３、Ｌａ２Ｏ３、ＺｒＯ２、ＺｎＯ、Ｔａ２Ｏ５、Ｇｄ２Ｏ３、Ｙ２Ｏ３及びＷＯ３を含み、密度が５．０ｇ／ｃｍ３以下で、屈折率が１．８０〜１．８５で、アッベ数が４０〜４５で、転位温度が６００℃以下で、透過率が８０％となる波長λ８０が４１５ｎｍ以下で、結晶化上限温度が１１１０℃以下である光学ガラス。
【０００８】
その重量百分率で表す組成は、ＳｉＯ２：０．１〜１０％、Ｂ２Ｏ３：９〜２０％、Ｌａ２Ｏ３：２０〜３５％、ＺｒＯ２：１〜８％、ＺｎＯ：５〜２０％、Ｔａ２Ｏ５：１〜１０％、Ｇｄ２Ｏ３：５〜１５％、ＴｉＯ２：０〜２％、Ｙ２Ｏ３：１〜１０％、ＷＯ３：１〜１２％、Ｌｉ２Ｏ：０〜３％、Ｓｂ２Ｏ３：０〜１％であることが好ましい。
【０００９】
かかる組成において、ＳｉＯ２：３〜７％であることが好ましい。
【００１０】
かかる組成において、Ｂ２Ｏ３：１４〜１８％、Ｌａ２Ｏ３：２７〜３２％であることが好ましい。
【００１１】
かかる組成において、ＺｒＯ２：２〜６％であることが好ましい。
【００１２】
かかる組成において、ＺｎＯ：１２〜１７％であることが好ましい。
【００１３】
かかる組成において、Ｔａ２Ｏ５：２〜７％であることが好ましい
【００１４】
かかる組成において、Ｌａ２Ｏ３：２７〜３２％で、Ｇｄ２Ｏ３：１０％より大きく１５％未満であることが好ましい。
【００１５】
かかる組成において、Ｙ２Ｏ３：４〜８％であることが好ましい。
【００１６】
かかる組成において、ＳｉＯ２、Ｂ２Ｏ３、Ｌａ２Ｏ３、ＺｒＯ２、ＺｎＯ、Ｔａ２Ｏ５、Ｇｄ２Ｏ３、Ｙ２Ｏ３及びＷＯ３の含有量の合計が９７％以上あることが好ましい。
【００１７】
かかる組成において、Ｌａ２Ｏ３／Ｌａ２Ｏ３＋Ｇｄ２Ｏ３＋Ｙ２Ｏ３が０．６７以下であることが好ましい。
【００１８】
かかる組成において、Ｙ２Ｏ３、Ｇｄ２Ｏ３及びＬａ２Ｏ３の重量百分率が１：（１．５〜２．５）：（５〜６）であることが好ましい。
【００１９】
かかる組成において、ＴｉＯ２：０．２〜０．５％であることが好ましい。
【００２０】
かかる組成において、ＷＯ３：４〜７％であることが好ましい。
【００２１】
かかる組成において、Ｌｉ２Ｏ：０．１〜１％であることが好ましい。
【００２２】
光学ガラスであって、その重量百分率で表す組成が以下のもの：ＳｉＯ２：０．１〜１０％、Ｂ２Ｏ３：９〜２０％、Ｌａ２Ｏ３：２０〜３５％、ＺｒＯ２：１〜８％、ＺｎＯ：５〜２０％、Ｔａ２Ｏ５：１〜１０％、Ｇｄ２Ｏ３：５〜１５％、ＴｉＯ２：０〜２％、Ｙ２Ｏ３：１〜１０％、ＷＯ３：１〜１２％、Ｌｉ２Ｏ：０〜３％、Ｓｂ２Ｏ３：０〜１％。
【００２３】
かかる組成において、ＳｉＯ２：３〜７％であることが好ましい。
【００２４】
かかる組成において、Ｂ２Ｏ３：１４〜１８％、Ｌａ２Ｏ３：２７〜３２％であることが好ましい。
【００２５】
かかる組成において、ＺｒＯ２：２〜６％であることが好ましい。
【００２６】
かかる組成において、ＺｎＯ：１２〜１７％であることが好ましい。
【００２７】
かかる組成において、Ｔａ２Ｏ５：２〜７％であることが好ましい。
【００２８】
かかる組成において、Ｌａ２Ｏ３：２７〜３２％で、Ｇｄ２Ｏ３が１０％より大きく１５％未満であることが好ましい。
【００２９】
かかる組成において、ｉＯ２：０．２〜０．５％であることが好ましい。
【００３０】
かかる組成において、Ｙ２Ｏ３：４〜８％であることが好ましい。
【００３１】
かかる組成において、ＷＯ３：４〜７％であることが好ましい。
【００３２】
かかる組成において、Ｌｉ２Ｏ：０．１〜１％であることが好ましい。
【００３３】
かかる組成において、ＳｉＯ２、Ｂ２Ｏ３、Ｌａ２Ｏ３、ＺｒＯ２、ＺｎＯ、Ｔａ２Ｏ５、Ｇｄ２Ｏ３、Ｙ２Ｏ３とＷＯ３の含有量の合計が９７％であることが好ましい。
【００３４】
かかる組成において、Ｌａ２Ｏ３／Ｌａ２Ｏ３＋Ｇｄ２Ｏ３＋Ｙ２Ｏ３が０．６７以下であることが好ましい。
【００３５】
かかる組成において、Ｙ２Ｏ３、Ｇｄ２Ｏ３及びＬａ２Ｏ３の重量百分率が１：（１．５〜２．５）：（５〜６）で比例することが好ましい。
【００３６】
上記光学ガラスにより形成されたガラスプリフォーム。
【００３７】
上記光学ガラスにより形成された光学素子。
【００３８】
上記光学ガラスにより形成された光学機器。
【発明の効果】
【００３９】
本発明では、少量のＧｄ２Ｏ３、Ｙ２Ｏ３及び適量のＷＯ３を用いることで、光学ガラスに比較的低い密度と優れた耐失透性とを持たせることができる。本発明の光学ガラスは、密度は（ρ）が５．０ｇ／ｃｍ３以下で、屈折率（ｎｄ）が１．８０〜１．８５で、アッベ数（ｖｄ）が４０〜４５で、転位温度（Ｔｇ）が６００℃以下で、透過率が８０％となる波長λ８０が４１５ｎｍ以下で、結晶化上限温度が１１１０℃以下であり、精密圧縮成形用に適している。
【発明を実施するための形態】
【００４０】
以下のとおり本発明の光学ガラスの各組成を説明するが、別途説明のない限り、各成分の含有量の比率は重量%で表示する。
【００４１】
ＳｉＯ２は、ガラスを構成する重要な酸化物であり、二酸化ケイ素４面体の構造単位によって不規則かつ連続的なネットワークを形成しており、光学ガラスの骨枠として働く。ＳｉＯ２はガラスの耐失透性を維持する役割をする。その含有量が１０％を超えると、ガラスの溶融性が悪くなり、軟化温度が上昇する。そのため、ＳｉＯ２の含有量は０．１〜１０％に限定され、好ましくは３〜７％に限定される。
【００４２】
Ｂ２Ｏ３も、ガラスのネットワークを構成する酸化物であり、特に高屈折で、低分散のランタン系光学ガラスにおいて、Ｂ２Ｏ３は、安定なガラスを得るための主成分である。Ｂ２Ｏ３の含有量が９％未満の場合、性質の安定なガラスは得られ難しく、耐失透性も理想的なものではない。ただし、Ｂ２Ｏ３の含有量が２０％を超える場合は、ガラスの屈折率が設計目標に達成せず、同時にガラスの化学安定性も低下してしまう。そのため、Ｂ２Ｏ３の含有量は９〜２０％に限定され、より好ましい含有量は１４〜１８％に限定される。
【００４３】
Ｌａ２Ｏ３は、高屈折で、低分散の光学ガラスの主要成分であり、ガラスの屈折率を増加させることができるが、ガラスの色分散性を著しく上昇させることがない。本発明の組成の体系においてＢ２Ｏ３とＬａ２Ｏ３の組合せが存在することは、ガラスの耐失透性を効果的に向上させるとともに、ガラスの化学安定性を向上させる。ただし、Ｌａ２Ｏ３の含有量が２０％未満の場合は、以上の効果は得られず；その含有量が３５％を超える場合は、ガラスの結晶化能が悪化してしまう。このため、含有量は２０〜３５％に限定され、より好ましい含有量は２７〜３２％に限定される。
【００４４】
ＺｒＯ２は、ガラスの粘度、硬度、弾性、屈折率と化学安定性を向上させ、且つ、ガラスの熱膨張係数を低減することができる。ＺｒＯ２の含有量が８％超える場合、結晶化現象が発生し、ガラスの耐失透性を低下させてしまう。そのため、ＺｒＯ２の含有量はは１〜８％であり、好ましくは、２〜６％である。
【００４５】
ＺｎＯは、低融点光学ガラスにとって重要な成分であり、ガラスの熱膨張係数を低減し、化学安定性、熱安定性及び屈折率を向上することができる。ＺｎＯの含有量が２０％以上の場合は、ガラスの耐失透性が増加し、また分散が著しく増加してしまい、アッベ数（ｖｄ）４０以上が得られ難くなる。ＺｎＯの含有量が５％未満の場合、光学ガラスの転移温度が上昇し、６００℃以下の転移温度が得られ難くなる。そのため、ＺｎＯの含有量は、好ましくは５〜２０％であり、より好ましくは１２〜１７％である。
【００４６】
Ｔａ２Ｏ５はガラスの屈折率、化学安定性及び耐失透性を向上させることができる。ただし、その含量が少なすぎる場合では、その効果は不十分であり、その含有量が過大な場合では、本発明に係る光学定数を維持することが難しくなる。そのため、Ｔａ２Ｏ５の含有量は、好ましくは１〜１０％であり、コストを考慮した場合、より好ましくは２〜７％である。
【００４７】
Ｇｄ２Ｏ３は、ガラスの屈折率を増加するものの、ガラスの分散を著しく上昇させることなく、ガラスの耐失透性、化学安定性を向上させることができる。一定量のＧｄ２Ｏ３とＬａ２Ｏ３と混融することで、ガラスの耐失透性を向上させることができる。ただし、Ｇｄ２Ｏ３含有量が５％未満の場合は、その効果は明らかでなく、その含有量が１５％を超える場合は、逆に，ガラスの耐失透性が悪化してしまうことから、Ｇｄ２Ｏ３の含有量は５〜１５％に限定され、より好ましくは１０％より大きく１５％以下に限定される。
【００４８】
Ｙ２Ｏ３は、高屈折率で、低分散の成分であるが、ガラスにおいて、ガラスの転移温度を顕著に向上させ、かつ、ガラスの結晶化上限温度を上昇させる。希土類酸化物原料として、Ｙ２Ｏ３、Ｌａ２Ｏ３、Ｇｄ２Ｏ３の価格比は概ね１：１：３．５である。本発明のガラスの原料原価を低減するために、発明者は研究を重ね、以下のことを見出した。すなわち一定量のＹ２Ｏ３を用いてＧｄ２Ｏ３を代替し、かつＹ２Ｏ３、Ｇｄ２Ｏ３、Ｌａ２Ｏ３の重量百分比比例を１：（１．５〜２．５）：（５〜６）とした場合、特にＹ２Ｏ３、Ｇｄ２Ｏ３、Ｌａ２Ｏ３の重量百分率を１：２：６程度とした場合、コストを低減すると同時に、ガラスの転移温度と結晶化上限温度を顕著に上昇させることなく、精密圧縮成形に求められる効果を満足に得られることを見出した。そのため、Ｙ２Ｏ３の含有量は、好ましくは１〜１０％であり、より好ましくは４〜８％である。
【００４９】
ＴｉＯ２はガラスの屈折率の向上に高い効果があり、本発明において一定量のＴｉＯ２使用することで、ガラスの日照による変色防止の効果を有する。ただし、その含有量が高い場合は、ガラスを着色してしまい、またガラスの失透しやすさが明らかに増加してしまう。そのため、ＴｉＯ２含有量は０〜２％に限定され、好ましくは０．２〜０．５％に限定される。
【００５０】
ＷＯ３は、ガラスにおいて主に光学定数を維持し、結晶化を改善する役割を果たすが、その含有量が過大な場合は、ガラスの透過率が低下し、着色の度合いが増大してしまい、また結晶化性能が悪くなる。そのため、ＷＯ３の含有量は、好ましくは１〜１２％であり、より好ましくは４〜７％である。
【００５１】
本発明において、ＳｉＯ２、Ｂ２Ｏ３、Ｌａ２Ｏ３、ＺｒＯ２、ＺｎＯ、Ｔａ２Ｏ５、Ｇｄ２Ｏ３、Ｙ２Ｏ３及びＷＯ３の含有量の合計は、好ましくは９７％以上とすることでより好ましい光学ガラスを売ることができる。またＬａ２Ｏ３／Ｌａ２Ｏ３＋Ｇｄ２Ｏ３＋Ｙ２Ｏ３は０．６７以下とすることがより好ましい。
【００５２】
Ｌｉ２Ｏは、ガラスの転移温度及びガラスを製造する際の溶融温度を効果的に下げることが出来るが、その含有量が余りにも高いのでは、ガラスの耐失透性が悪化し、目標とする光学定数を達成することが難しくなる。そのため、Ｌｉ２Ｏの好ましい含有量は０〜３％であり、より好ましくは０．１〜１％である。
【００５３】
ガラス溶融工程においてＳｂ２Ｏ３を投入してガラスの清澄剤として使用してもよい。その含有量は通常０〜１％であり、含有量が高いと、白金容器を大きく損傷させる場合がある。
【００５４】
以下に本発明の精密圧縮成形光学ガラスの性能を説明する。
【００５５】
当該ガラスにおいて、屈折率（ｎｄ）は（−２℃／ｈ）〜（−６℃／ｈ）の冷却速度に対応する。屈折率とアッベ数は、「ＧＢ／Ｔ  ７９６２．１−１９８７  無色光学ガラス測定方法  屈折率及び色分散係数」によって測定する。
【００５６】
転移温度（Ｔｇ）は、「ＧＢ／Ｔ  ７９６２．１６−１９８７  無色光学ガラス測定方法  線膨張係数、転移温度及び撓み温度」によって測定される。即ち、被測定サンプルが一定の温度範囲内で、温度が１℃ずつ上昇することによって、被測定サンプルの膨張曲線上で、低温ゾーンと高温ゾーンの直線部分を延長して交差させ、その交差した点に対応する温度である。
【００５７】
密度は、「ＧＢ／Ｔ  ７９６２．２０−１９８７  無色光学ガラス測定方法  密度測定方法」によって測定する。
【００５８】
ガラスを１０ｍｍ±０．１ｍｍ厚さのサンプルとして製作し、ガラス透過率８０％に対応する波長λ８０を測定する。
【００５９】
温度勾配炉法を使ってガラスの結晶化性能を測定する。ガラスを１８０×１０×１０ｍｍの大きさの試料として製作し、側面を研磨した後、温度勾配付きの炉内に４時間保温後、取り出してから、顕微鏡でガラスの結晶化状況を観察した時、ガラスに結晶体が現れる最高温度がガラスの結晶体上限温度である。ガラスの結晶体上限温度が低ければ低いほど、ガラスの高温における安定性はより高く、製造における加工特性はより良好である。
【００６０】
本発明が提供する光学ガラスは、測定を通じて、下記の通りの性能を有することが示される。密度（ρ）は５．０ｇ／ｃｍ３以下であり、屈折率（ｎｄ）は１．８０〜１．８５であり、アッベ数（ｖｄ）は４０〜４５であり、転位温度（Ｔｇ）は６００℃以下であり、透過率８０％となる波長λ８０は、４１５ｎｍ以下で、結晶化上限温度は１１１０℃以下である。
【実施例】
【００６１】
本発明の課題を解決するための手段として、以下、実施例を挙げて本発明の精密圧縮成型光学ガラスをさらに詳細に説明するが、本発明の範囲はこれらの実施例に限定されない。
【００６２】
表１〜表４において表示する光学ガラス（実施例１〜４０）は、表１〜表４に示す、個々の実施例混合比に基づいて光学ガラス用の普通原料（例えば、酸化物、水素酸化物、カーボネート、硝酸塩とフッ化物等）を計量して混合し、混合原料を白金のるつぼ中に入れて、温度１１００〜１３００℃で溶融させ、さらに、溶解、清澄化、攪拌及び均質化を行った後、気泡及び未溶解物質を含まない均質な溶融ガラス得た上で、この溶融ガラスを金型中の鋳型にてアニーリングして形成する。
【００６３】
本発明の実施例１〜４０の組成、屈折率（ｎｄ）、アッベ数（ｖｄ）、密度（ρ）、ガラス転位温度（Ｔｇ）を纏めて表１〜表４に表示する。これらの表において、個々の成分の組成は重量百分率で表示する。
【００６４】
【表１】
2015533773.tif 000002
【００６５】
【表２】
2015533773.tif 000003
【００６６】
【表３】
2015533773.tif 000004
【００６７】
【表４】
2015533773.tif 000005
【００６８】
上記実施例から、本発明の光学ガラスの密度（ρ）は５．０ｇ／ｃｍ３以下であり、屈折率（ｎｄ）は１．８０〜１．８５であり、アッベ数（ｖｄ）は４０〜４５であり、転位温度（Ｔｇ）は６００℃以下であり、透過率が８０％となる波長λ８０は４１５ｎｍ以下であり、結晶体上限温度は１１１０℃以下であり、精密圧縮成形に適応することが分かる。
【国際調査報告】
2015533773.tif 000006
2015533773.tif 000007
2015533773.tif 000008
2015533773.tif 000009
2015533773.tif 000010
2015533773.tif 000011